(57)【要約】【課題】  清拭作業時の湿潤状態では清拭作業に支障がない十分な湿潤強度を維持すると同時に、汚れの拭き取り作業を完全に行うことができる優れた保液性とクッション性を備えており、清拭作業終了後には、大量の水と接触させることによって極めて迅速に水によって崩壊（水解）させることができる性質を備えている清拭用の水解性シートを提供する。【解決手段】  水解性を備え、かつ清拭作業時における湿潤引張強度に優れたシートよりなる清拭層と、水解性を備え、かつ保液性とクッション性に優れた不織布よりなる支持体層とを積層した構造を有する水解性清拭用シート。該水解性清拭用シートは、長さ／直径比が５．５の円筒型容器に、容器容積の１／２量の水と、水質量の１／２５０倍量の質量の水解性清拭用シートを水中に投入後、１８０°回転、振とうし、崩壊させ、水解性清拭用シート片の大きさが２０ｍｍ以下になるまでの振とう回数を水解性の指標とする水解性清拭用シートの水解度の測定法において、その水解度が３０〜１（振とう回数）の範囲にある水解度を示す。【選択図】  なし【特許請求の範囲】
【請求項１】
水解性を備え、かつ清拭作業時における湿潤引張強度に優れたシートよりなる清拭層と、水解性を備え、かつ保液性とクッション性に優れた不織布よりなる支持体層とを積層した構造を有する水解性清拭用シート。
【請求項２】
前記清拭層は、前記支持体層の両面に積層されていることを特徴とする請求項１記載の水解性清拭用シート。
【請求項３】
長さ／直径比が５．５の円筒型容器に、容器容積の１／２量の水と、水質量の１／２５０倍量の質量の水解性清拭用シートを水中に投入後、１８０°回転、振とうし、崩壊させ、水解性清拭用シート片の大きさが２０ｍｍ以下になるまでの振とう回数を水解性の指標とする水解性清拭用シートの水解度の測定法において、その水解度が３０〜１（振とう回数）の範囲にある水解度を示すことを特徴とする、請求項１又は請求項２に記載の水解性清拭用シート。
【請求項４】
前記清拭層は、前記水解度が３０〜１（振とう回数）であるスパンレース不織布よりなることを特徴とする請求項１〜請求項３のいずれか１項に記載の水解性清拭用シート。
【請求項５】
前記支持体層を形成する不織布層がエアレイド法によって形成されている不織布であることを特徴とする請求項１〜請求項４のいずれか１項に記載の水解性清拭用シート。
【請求項６】
前記支持体層を形成する不織布層は、バインダー含有量が０．５〜４０質量％であることを特徴とする請求項１〜請求項５のいずれか１項に記載の水解性清拭用シート。
【発明の詳細な説明】
【技術分野】
【０００１】
本発明は、水解性清拭用シートに関する。詳しくは、水解性を備え、かつ清拭作業による湿潤時の引張強度に優れる表面清拭層と、水解性を備え、かつ保液性とクッション性に優れた不織布層よりなる支持体層とを積層した構造を有する清拭材として有用な水解性シートに関する。
【背景技術】
【０００２】
従来、使用後に水解処理することができる清拭材として、高圧水ジェット流処理により繊維同士を交絡させた不織布（特許文献１）、極性基を有する繊維を含有した不織布（特許文献２）、繊維状バインダーとしてポリビニルアルコールを用いたパルプ及びレーヨン不織布等の水解シート（特許文献３）等が提案されている。しかし、これらの水解性シートは、シートのボリューム感や剛性に欠けることから、強固な汚れを清拭する際、シートの破れの発生や汚れが残るといった問題があった。
【特許文献１】特開２００１−１４６６６３号公報
【特許文献２】特許第３１２９１９２合公報
【特許文献３】特開平３−２１３５９６号公報
【発明の開示】
【発明が解決しようとする課題】
【０００３】
本発明は、清拭作業時の湿潤状態では清拭作業に支障をきたさない十分な湿潤強度を維持すると同時に、汚れの拭き取り作業を完全に行うことができる優れた保液性とクッション性を備えており、清拭作業終了後には、大量の水と接触させることによって極めて迅速に水によって崩壊（水解）させることができる性質を備えている清拭用の水解性シートを提供することを目的とするものである。
【課題を解決するための手段】
【０００４】
本発明者等は、上記課題を解決するための清拭用シートについて鋭意研究を重ねた結果、清拭作業時には十分な湿潤引張強度を有している水解性に優れたシートよりなる清拭層と、水解性を備え、かつ清拭作業に必要な十分な保液性と優れた作業性をもたらすクッション性を有する不織布よりなる支持体層とを積層することにより上記課題を解決することができる水解性清拭用シートを構成できることを見出し、本発明を完成させた。本発明は下記の各発明を包含する。
【０００５】
（１）水解性を備え、かつ清拭作業時における湿潤引張強度に優れたシートよりなる清拭層と、水解性を備え、かつ保液性とクッション性に優れた不織布よりなる支持体層とを積層した構造を有する水解性清拭用シート。
【０００６】
（２）前記清拭層は、前記支持体層の両面に積層されていることを特徴とする（１）項記載の水解性清拭用シート。
【０００７】
（３）長さ／直径比が５．５の円筒型容器に、容器容積の１／２量の水と、水質量の１／２５０倍量の質量の水解性清拭用シートを水中に投入後、１８０°回転、振とうし、崩壊させ、水解性清拭用シート片の大きさが２０ｍｍ以下になるまでの振とう回数を水解性の指標とする水解性清拭用シートの水解度の測定法において、その水解度が３０〜１（振とう回数）の範囲にある水解度を示すことを特徴とする、（１）項又は（２）項に記載の水解性清拭用シート。
【０００８】
（４）前記清拭層は、前記水解度が３０〜１（振とう回数）であるスパンレース不織布よりなることを特徴とする（１）項〜（３）項のいずれか１項に記載の水解性清拭用シート。
【０００９】
（５）前記支持体層を形成する不織布層がエアレイド法によって形成されている不織布であることを特徴とする（１）項〜（４）項のいずれか１項に記載の水解性清拭用シート。
【００１０】
（６）前記支持体層を形成する不織布層は、バインダー含有量が０．５〜４０質量％であることを特徴とする（１）項〜（５）項のいずれか１項に記載の水解性清拭用シート。
【発明の効果】
【００１１】
本発明の水解製清拭用シートは、湿潤状態での強度に優れていると共に、大量の水によって簡単に崩壊する性質を有していることから、水解状態で下水として排水することができる。
【発明を実施するための最良の形態】
【００１２】
以下、本発明の水解性清拭用シートについて詳細に説明する。
本発明の水解性清拭用シートは、湿潤状態で汚れを拭き取るための清拭層と、該清拭層に隣接して積層されている保液性とクッション性に優れた支持体層とを有しており、全体が大量の水と接触させた場合に崩壊してそのまま下水として排水できる水解性を備えているシート体を構成している。
【００１３】
本発明の水解性清拭用シートの全体の厚さや各層それぞれの厚さには特に制限はなく、使用目的に応じて任意に設定することができる。また、水解性清拭用シートの全体及び各層の剛性についても、特に制限はなく、使用目的に応じてそれぞれ任意に設定することができる。
【００１４】
本発明の水解性清拭用シートにおける前記清拭層は、湿潤状態で汚れを拭き取るための作業を支障なく行うことができるように、清拭作業時の湿潤状態において十分な引張強度を有していることと、大量の水と接触させた場合に崩壊してそのまま下水として排水できる水解性を備えていることが必要である。
【００１５】
そのような湿潤状態で汚れを拭き取るための清拭層に用いられるシート材としては、清拭作業時に要求される湿潤状態での引張強度が大きく、かつ水中で優れた崩壊性を示す不織布シートが好ましい。そのような不織布を形成するための材料に特に制限はなく、通常、不織布形成用材料として用いられる、例えば、レーヨン、パルプ、麻、木綿や、ポリエステル、アクリル、ポリプロピレン、ポリビニルアルコール等の合成繊維等が挙げられる。また、その製造方法も湿式法、乾式法を問わないし、さらに必要に応じ、ポリビニルアルコール等のバインダーや、消臭材等の機能性粉体が、塗布又は添加されても良い。しかし、長繊維を水流交絡させて形成されているスパンボンド不織布が湿潤状態での引張強度が大きく、かつ水中で良好な崩壊性を示すことから、特に好ましい。
【００１６】
本発明の水解性清拭用シートにおける清拭層は、前記支持体層の片面のみに積層されていても良いし、また、両面に形成されていてもよい。清拭層を支持体層の両面に形成する場合は、一方又は双方に清拭層に許容される範囲内で抗菌剤や芳香剤等の各種薬剤を含有せしめることができる。また、そのような各種薬剤を含有せしめた層を識別可能とするために、両清拭層の一方又は双方を着色剤によって着色されている層とすることもできる。
【００１７】
本発明の水解性清拭用シートにおける前記支持体層は、湿潤状態で汚れを拭き取るための作業を支障なく行うことができるような十分な保液性と、清拭作業性を良好ならしめるクッション性とを合わせ備えているものであることが好ましい。また、大量の水と接触させた場合に簡単に崩壊してそのまま下水として排水できる水解性を備えていることが必要である。そのような支持体層に用いられる不織布としては、例えば、レーヨン、パルプ、麻、木綿や、ポリエステル、アクリル、ポリプロピレン、ポリビニルアルコール等の合成繊維等を使用して形成されて不織布が挙げられるが、クッション性と水解性に特に優れていることから、エアレイド不織布が特に好ましい。
【００１８】
エアレイド不織布には、例えば、繊維状、または粉体状の形状を有しており、加熱により軟化し、接着機能を発揮する熱融着型バインダーが用いられていることが好ましい。ここで繊維状バインダーとは、芯鞘型、サイドバイサイド型等の複合型繊維タイプ、又は単一型繊維のバインダーを指す。  支持体としてのエアレイド不織布に用いるバインダーの含有量は、該バインダーを含有する上記不織布の全重量に対して０．５〜４０質量％、好ましくは１〜２０質量％、更に好ましくは３〜１０質量％である。該バインダーの含有量が１質量％未満であると十分なシート強度が得られず、一方４０質量％を超えると水解性能が低下する（水解しない）ことがある。
エアレイド不織布は、必要に応じて、パフ状〜板状まで剛性を調整することができる。さらに、エアレイド不織布には、ポリビニルアルコール等の液状バインダーの塗布や、消臭材等の機能性粉体の添加をすることも可能である。
【実施例】
【００１９】
以下、実施例に基づいて本発明を説明するが、本発明はこれら実施例に限定されるものではない。以下に示す実施例等で作成された不織布の各物性値は、以下の方法によって測定あるいは評価を行った。
なお、本発明において、不織布の特性の物性値は、特に限定しない限り、サンプル数５の平均値である。
【００２０】
《引張強度》
テンシロンＵＴＭ−ＩＩＩ−１００（ＴＯＹＯ ＢＡＬＤＷＩＮ ＣＯ．，ＬＴＤ）を用いて、シートサンプルの強度を測定した。
【００２１】
《厚さ》
厚さ計（テクロック製，測定圧  １０ｇ／ｃｍ2）を用いて、厚さを測定した。
《剛性》
図１に示す専用治具を用いて、シートサンプル（１００×３００ｍｍ）を片側１００ｍｍ固定し、もう一方を自重で垂れ下げ、固定された高さから垂れ下がった先端までの垂直長さを測定した。
【００２２】
《水解性》
水解性の測定は、長さ／直径比が５．５の円筒型容器に、容器容積の１／２量の水と、水質量の１／２５０倍量の質量のシートを水中に投入後、１８０°回転、振とうし、崩壊（水解）したシートの大きさが２０ｍｍ以下になるまでの振とう回数を水解性の指標とした。
《清拭性》
流し台など水まわりの汚れにつき、清拭作業を行い目視で判断した。
【００２３】
実施例１
繊維長７ｍｍ、平均繊維径１５μｍのレーヨン繊維７０％と針葉樹パルプ３０％からなる混合物に高圧ジェット水流を用いて作成したスパンレース不織布５０ｇ／ｍ2、厚さ０．２ｍｍを清拭層とし、エアレイド法にて、清拭層を表裏とする米坪２００ｇ／ｍ2、厚さ２ｍｍの積層不織布を作成した。
中間層となる支持体層の作成は、針葉樹パルプと、バインダーとして繊維径１５μｍ以下のパルプ状ポリエチレン、及び粉体ポリエチレンを用いた。バインダー含有量は上記不織布の全質量に対して５質量％となるようにした。
【００２４】
実施例２
中間層となる支持体層の作成は、針葉樹パルプと、天然麻、バインダーとして平均繊維径２０μｍのポリエステル／ポリエチレン芯鞘バインダーと、粉体ポリエチレンを用いた。バインダー含有量は上記不織布の全質量に対して１０質量％、天然麻は２０質量％になるようにした。
上記以外は、実施例１と同様にして、清拭層を表裏とする米坪４００ｇ／ｍ2、厚さ３ｍｍの積層不織布を作成した。
【００２５】
実施例３
中間層となる支持体層の作成は、針葉樹パルプと、バインダーとして平均繊維径２０μｍのポリエステル／ポリエチレン芯鞘バインダーと、粉体ポリエチレンを用いた。バインダー含有量は上記不織布の全質量に対して２５質量％になるようにした。
上記以外は、実施例１と同様にして、清拭層を表裏とする米坪５００ｇ／ｍ2、厚さ５ｍｍの積層不織布を作成した。
【００２６】
実施例４
中間層となる支持体層の作成は、針葉樹パルプと、バインダーとして平均繊維径２０μｍのポリエステル／ポリエチレン芯鞘バインダーと、粉体ポリエチレンを用いた。バインダー含有量は上記不織布の全質量に対して３質量％になるようにした。
上述記載以外は、実施例１と同様にして、Ａ層を表裏とする米坪１５００ｇ／ｍ2、厚さ１０ｍｍの積層不織布を作成した。
【００２７】
比較例１
天然パルプで構成され、湿式法で製造されたトイレットペーパー用シート２０ｇ／ｍ2、厚さ０．１ｍｍを清拭層とした以外は、実施例４と同様にして、清拭層を表裏とする米坪１５００ｇ／ｍ2、厚さ１０ｍｍの積層不織布を作成した。
【００２８】
比較例２
ポリビニルアルコールを含有する不織布（繊維長３ｍｍのレーヨン４５質量％、繊維長３ｍｍのポリビニルアルコール１０％、針葉樹パルプ４５％）１２０ｇ／ｍ2、厚さ１ｍｍを用意して評価した。
【００２９】
比較例３
実施例１において、清拭層として使用したスパンレース不織布を評価した。各実施例及び比較例のものについての各測定データを表１に示す。
【００３０】
【表１】
2006000565.tif 000002
【００３１】
表１の比較例１のデータから、湿潤時の強度が低いシートを清拭層に使用した場合、清拭時の摩擦により表面に破れが生じるため、清拭材にボリュームがあっても清拭性が劣ることが分かる。
比較例２は、清拭層にボリュームがない場合、シート自体の湿潤強度が高くなると水解度が大幅に低下するため、不適であることがわかり、また、比較例３は、逆に水解度を優先すると、清拭性が低下することを示している。
一方、本発明の不織布に関しては、高い水解性を維持しつつも、剛性が大きくなることから清拭性に優れ、水解性・清拭性という二律背反する性質について、有用であることが分かる。
【図面の簡単な説明】
【００３２】
【図１】図１は、本発明の不織布の剛性を測定する専用治具の概要を示す図である。
【図１】
2006000565.tif 000003